(57)【要約】【課題】くつろぎ感を与えるとともに、視対象の見えが改善される光環境を提供する。【解決手段】透明シート１００は、窓に隣接して配置されて演色効果を付与するものあって、下記一般式（１）に示される化合物を含む層を有する。【化１】2020041010.tif 000010（上記一般式（１）中、Ｒは、独立して、炭素数１２以下のアルキル基を表し、Ｍは２個の水素原子、２価の金属、３価の金属を含む２価の原子団、または４価の金属を含む２価の原子団を表す。）【選択図】図１
2020041010.tif 000002
【特許請求の範囲】
【請求項１】
窓に隣接して配置されて演色効果を付与する透明シートであって、下記一般式（１）に示される化合物を含む層を有する、透明シート。
【化１】
2020041010.tif 000008
（上記一般式（１）中、Ｒは、独立して、炭素数１２以下のアルキル基を表し、Ｍは２個の水素原子、２価の金属、３価の金属を含む２価の原子団、または４価の金属を含む２価の原子団を表す。）
【請求項２】
前記一般式（１）に示した化合物において、ＭがＶＯである、請求項１に記載の透明シート。
【請求項３】
当該透明シートの材料が、エポキシ樹脂、ポリエステル樹脂、ポリオレフィン樹脂、ポリカーボネート樹脂、ポリ塩化ビニル樹脂、スチレン樹脂、アクリル樹脂、ポリアミド樹脂、セルロース樹脂、ウレタン樹脂およびシリコーン樹脂からなる群から選択される１種または２種以上を含む、請求項１または２に記載の透明シート。
【請求項４】
ＪＩＳ  Ｚ  ８７８１−４：２０１３に記載の方法に従い、Ｄ６５光源下、２°視野で測定される、当該透明シートのＬ*ａ*ｂ*表色系のａ*の値が２以上１８以下である、請求項１乃至３いずれか１項に記載の透明シート。
【請求項５】
ＪＩＳ  Ｚ  ８７８１−４：２０１３に記載の方法に従い、Ｄ６５光源下、２°視野で測定される、当該透明シートのＬ*ａ*ｂ*表色系のｂ*の値が１以上４０以下である、請求項１乃至４いずれか１項に記載の透明シート。
【請求項６】
ＪＩＳ  Ｚ  ８７８１−４：２０１３に記載の方法に従い、Ｄ６５光源下、２°視野で測定される、当該透明シートのＬ*ａ*ｂ*表色系のＬ*の値が７０以上１００以下である、請求項１乃至５いずれか１項に記載の透明シート。
【請求項７】
一般式（１）に示される化合物を含む前記層の厚みが５μｍ以上５００μｍ以下である、請求項１乃至６いずれか１項に記載の透明シート。
【請求項８】
当該透明シートの材料が、ベンゾトリアゾール系紫外線吸収剤、ベンゾフェノン系紫外線吸収剤、トリアジン系紫外線吸収剤、シアノアクリレート系紫外線吸収剤、サリチル酸エステル系紫外線吸収剤からなる群から選択される１または２以上の紫外線吸収剤を含む、請求項１乃至７いずれか１項に記載の透明シート。
【請求項９】
当該透明シートの材料が、フェノール系酸化防止剤、リン系酸化防止剤、イオウ系酸化防止剤、アミン系酸化防止剤からなる群から選択される１または２以上の酸化防止剤を含む、請求項１乃至８いずれか１項に記載の透明シート。
【請求項１０】
当該透明シートが、前記一般式（１）に示される化合物を含む前記層から構成される、請求項１乃至９いずれか１項に記載の透明シート。
【請求項１１】
請求項１乃至９いずれか１項に記載の透明シートと、剥離層とを含むシートであって、
前記透明シートが、
基材層と、
前記基材層と前記剥離層との間に設けられた粘着層と、
を有し、
前記基材層および粘着層から選択される１種以上が、前記一般式（１）に示される化合物を含む前記層である、シート。
【請求項１２】
窓に隣接して配置されて演色効果を付与する透明シートであって、下記一般式（１）に示される化合物を含む層を有する前記透明シートを準備する工程と、
前記窓に配設されている透明体に、前記透明シートを貼付する工程と、
を含む、施工方法。
【化２】
2020041010.tif 000009
（上記一般式（１）中、Ｒは、独立して、炭素数１２以下のアルキル基を表し、Ｍは２個の水素原子、２価の金属、３価の金属を含む２価の原子団、または４価の金属を含む２価の原子団を表す。）
【請求項１３】
請求項１１に記載のシートを準備する工程と、
前記シートから前記剥離層を剥離する工程と、
前記粘着層と透明体とを対向させて前記透明体に前記透明シートを貼付する工程と、
を含む、施工方法。
【発明の詳細な説明】
【技術分野】
【０００１】
本発明は、透明シート、シートおよび施工方法に関する。
【背景技術】
【０００２】
屋内外の生活空間の光環境は、空間内への太陽光の照射や空間に設けられた照明により変化する。生活空間の照明に関し、特許文献１（特開平１１−３３９７２５号公報）には、２８００〜４５００Ｋの低色温度のランプによる照明は、より色温度の高い照明に比べて、照明された空間を落ち着いた雰囲気にするために適しているが、一方で、低色温度領域のランプには、色の見えが劣り、また、似た色を見分けることが他の光色に比べ困難であることが記載されている。
【０００３】
一方、特許文献２（特開２０１７−７７６８７号公報）には、自動車、建築物等の窓ガラスに、太陽光中の紫外線カット、プライバシーの保護、防犯、ガラスの飛散防止、装飾等を目的として粘着フィルムが貼付されることが記載されている。そして、同文献には、基材の片側表面に粘着剤層が形成されており、粘着剤層の粘着剤が特定の成分を含み、粘着力が特定の範囲にあるウインドーフィルムが記載されており、これにより、ガラス面への適度な粘着性能を有し、ガラス面から容易に剥離可能なウインドーフィルムを提供することがでるとされている。
【０００４】
また、特許文献３（特開２０１３−８８７６２号公報）には、自動車のフロントガラスにおいて、近赤外線領域の反射率を高め、可視光領域について所定の透過率を維持し、可視光透過率の経時的な低下を抑制するために、熱遮蔽用積層体の光吸収層に、タングステン酸化物粒子および複合タングステン酸化物粒子の少なくとも一方と、オキシム化合物とを含有させることが記載されている。
【先行技術文献】
【特許文献】
【０００５】
【特許文献１】特開平１１−３３９７２５号公報
【特許文献２】特開２０１７−７７６８７号公報
【特許文献３】特開２０１３−８８７６２号公報
【発明の概要】
【発明が解決しようとする課題】
【０００６】
本発明者らは、空間の光環境を落ち着いた雰囲気としてくつろぎ感を与えるとともに、視対象の見えを改善することを考えた。しかしながら、上述した特許文献２および３に記載の技術は、かかる観点からなされたものではなかった。
【０００７】
そこで、本発明は、くつろぎ感を与えるとともに、視対象の見えが改善される光環境を提供する。
【課題を解決するための手段】
【０００８】
本発明によれば、以下に示す透明シートおよび施工方法が提供される。
［１］  窓に隣接して配置されて演色効果を付与する透明シートであって、下記一般式（１）に示される化合物を含む層を有する、透明シート。
2020041010.tif 000003
（上記一般式（１）中、Ｒは、独立して、炭素数１２以下のアルキル基を表し、Ｍは２個の水素原子、２価の金属、３価の金属を含む２価の原子団、または４価の金属を含む２価の原子団を表す。）
［２］  前記一般式（１）に示した化合物において、ＭがＶＯである、上記［１］に記載の透明シート。
［３］  当該透明シートの材料が、エポキシ樹脂、ポリエステル樹脂、ポリオレフィン樹脂、ポリカーボネート樹脂、ポリ塩化ビニル樹脂、スチレン樹脂、アクリル樹脂、ポリアミド樹脂、セルロース樹脂、ウレタン樹脂およびシリコーン樹脂からなる群から選択される１種または２種以上を含む、上記［１］または［２］に記載の透明シート。
［４］  ＪＩＳ  Ｚ  ８７８１−４：２０１３に記載の方法に従い、Ｄ６５光源下、２°視野で測定される、当該透明シートのＬ*ａ*ｂ*表色系のａ*の値が２以上１８以下である、上記［１］乃至［３］いずれか１項に記載の透明シート。
［５］  ＪＩＳ  Ｚ  ８７８１−４：２０１３に記載の方法に従い、Ｄ６５光源下、２°視野で測定される、当該透明シートのＬ*ａ*ｂ*表色系のｂ*の値が１以上４０以下である、上記［１］乃至［４］いずれか１項に記載の透明シート。
［６］  ＪＩＳ  Ｚ  ８７８１−４：２０１３に記載の方法に従い、Ｄ６５光源下、２°視野で測定される、当該透明シートのＬ*ａ*ｂ*表色系のＬ*の値が７０以上１００以下である、上記［１］乃至［５］いずれか１項に記載の透明シート。
［７］  一般式（１）に示される化合物を含む前記層の厚みが５μｍ以上５００μｍ以下である、上記［１］乃至［６］いずれか１項に記載の透明シート。
［８］  当該透明シートの材料が、ベンゾトリアゾール系紫外線吸収剤、ベンゾフェノン系紫外線吸収剤、トリアジン系紫外線吸収剤、シアノアクリレート系紫外線吸収剤、サリチル酸エステル系紫外線吸収剤からなる群から選択される１または２以上の紫外線吸収剤を含む、上記［１］乃至［７］いずれか１項に記載の透明シート。
［９］  当該透明シートの材料が、フェノール系酸化防止剤、リン系酸化防止剤、イオウ系酸化防止剤、アミン系酸化防止剤からなる群から選択される１または２以上の酸化防止剤を含む、上記［１］乃至［８］いずれか１項に記載の透明シート。
［１０］  当該透明シートが、前記一般式（１）に示される化合物を含む前記層から構成される、上記［１］乃至［９］いずれか１項に記載の透明シート。
［１１］  上記［１］乃至［９］いずれか１項に記載の透明シートと、剥離層とを含むシートであって、
前記透明シートが、
基材層と、
前記基材層と前記剥離層との間に設けられた粘着層と、
を有し、
前記基材層および粘着層から選択される１種以上が、前記一般式（１）に示される化合物を含む前記層である、シート。
［１２］  窓に隣接して配置されて演色効果を付与する透明シートであって、下記一般式（１）に示される化合物を含む層を有する前記透明シートを準備する工程と、
前記窓に配設されている透明体に、前記透明シートを貼付する工程と、
を含む、施工方法。
2020041010.tif 000004
（上記一般式（１）中、Ｒは、独立して、炭素数１２以下のアルキル基を表し、Ｍは２個の水素原子、２価の金属、３価の金属を含む２価の原子団、または４価の金属を含む２価の原子団を表す。）
［１３］  上記［１１］に記載のシートを準備する工程と、
前記シートから前記剥離層を剥離する工程と、
前記粘着層と透明体とを対向させて前記透明体に前記透明シートを貼付する工程と、
を含む、施工方法。
【発明の効果】
【０００９】
本発明によれば、くつろぎ感を与えるとともに、視対象の見えが改善される光環境を提供することができる。
【図面の簡単な説明】
【００１０】
【図１】実施形態における透明シートの構成を示す断面図である。
【図２】実施形態における透明シートの構成を示す断面図である。
【図３】実施形態における透明シートの構成を示す断面図である。
【図４】実施形態における透明シートの構成を示す断面図である。
【発明を実施するための形態】
【００１１】
以下に、本発明の実施形態について、図面を用いて説明する。なお、すべての図面において、同様な構成要素には共通の符号を付し、適宜説明を省略する。また、図は概略図であり、実際の寸法比率とは一致していない。また、数値範囲を示す「Ｘ〜Ｙ」は、断りがなければ、Ｘ以上Ｙ以下を表す。
また、以下の各実施形態に記載の構成は、それぞれ組み合わせることができる。
【００１２】
（第１の実施形態）
図１は、本実施形態における透明シートの構成を示す断面図である。
図１において、透明シート１００は、窓に隣接して配置されて演色効果を付与するものであり、下記一般式（１）に示される化合物を含む層を有する。
【００１３】
【化１】
2020041010.tif 000005
【００１４】
（上記一般式（１）中、Ｒは、独立して、炭素数１２以下のアルキル基を表し、Ｍは２個の水素原子、２価の金属、３価の金属を含む２価の原子団、または４価の金属を含む２価の原子団を表す。）
【００１５】
ここで、図１には、透明シート１００が一般式（１）に示される化合物を含む１つの層から構成される例を示したが、透明シート１００は２以上の層を含んでもよい。たとえば、透明シート１００は、一般式（１）に示した化合物を含む２以上の層を有してもよい。また、透明シート１００が、一般式（１）に示した化合物を含む１または２以上の層と、一般式（１）に示した化合物を含まない１または２以上の層を有してもよい。一般式（１）に示した化合物を含まない層をさらに有する透明シートの具体例については、第２および第３の実施形態にて後述する。
【００１６】
以下、一般式（１）に示した化合物について説明する。
一般式（１）において、Ｍは、２個の水素原子、２価の金属、３価の金属を含む原子団、または４価の金属を含む原子団を表す。
Ｍが２価の金属であるとき、２価の金属の具体例として、Ｃｕ（ＩＩ）、Ｚｎ（ＩＩ）、Ｆｅ（ＩＩ）、Ｃｏ（ＩＩ）、Ｎｉ（ＩＩ）、Ｒｕ（ＩＩ）、Ｒｈ（ＩＩ）、Ｐｄ（ＩＩ）、Ｐｔ（ＩＩ）、Ｍｎ（ＩＩ）、Ｍｇ（ＩＩ）、Ｔｉ（ＩＩ）、Ｂｅ（ＩＩ）、Ｃａ（ＩＩ）、Ｂａ（ＩＩ）、Ｃｄ（ＩＩ）、Ｈｇ（ＩＩ）、Ｐｂ（ＩＩ）およびＳｎ（ＩＩ）が挙げられる。
【００１７】
Ｍが３価の金属を含む原子団または４価の金属を含む原子団であるとき、これらの具体例として、ＡｌＣｌ、ＩｎＣｌ、ＦｅＣｌ、ＭｎＣｌ、ＳｉＣｌ2、ＧｅＣｌ2、ＴｉＯおよびＶＯが挙げられる。
【００１８】
光環境のくつろぎ感を向上する観点、および、視対象の見えの改善効果を高める観点から、Ｍは、好ましくは３価または４価の金属を含む原子団であり、より好ましくはＶＯである。
【００１９】
また、一般式（１）中、Ｒは、独立して、炭素数１２以下のアルキル基を表す。各Ｒは異なる基であってもよいし、２以上のＲが同じ基であってもよい。一般式（１）に示した化合物の製造安定性を高める観点から、一般式（１）において、好ましくは、すべてのＲが同じ基である。
アルキル基は、具体的には、直鎖、分岐鎖および環状のアルキル基から選ばれる基であり、一般式（１）に示した化合物の溶媒への溶解性を高める観点から、好ましくは分岐鎖または環状のアルキル基であり、より好ましくは分岐鎖アルキル基である。
【００２０】
Ｒの炭素数は、一般式（１）に示した化合物の溶媒への溶解性を高める観点から、１以上であり、好ましくは４以上であり、また、１２以下であり、好ましくは８以下である。
【００２１】
Ｒの具体例として、メチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、ｉｓｏ−ペンチル基、２−メチルブチル基、１−メチルブチル基、ｎｅｏ−ペンチル基、１，２−ジメチルプロピル基、１，１−ジメチルプロピル基、シクロペンチル基、ｎ−ヘキシル基、４−メチルペンチル基、３−メチルペンチル基、２−メチルペンチル基、１−メチルペンチル基、３，３−ジメチルブチル基、２，３−ジメチルブチル基、１，３−ジメチルブチル基、２，２−ジメチルブチル基、１，２−ジメチルブチル基、１，１−ジメチルブチル基、３−エチルブチル基、２−エチルブチル基、１−エチルブチル基、１，２，２−トリメチルブチル基、１，１，２−トリメチルブチル基、１−エチル−２−メチルプロピル基、シクロヘキシル基、ｎ−ヘプチル基、２−メチルヘキシル基、３−メチルヘキシル基、４−メチルヘキシル基、５−メチルヘキシル基、２，４−ジメチルペンチル基、ｎ−オクチル基、２−エチルヘキシル基、２，５−ジメチルヘキシル基、２，５，５−トリメチルペンチル基、２，４−ジメチルヘキシル基、２，２，４−トリメチルペンチル基、ｎ−オクチル基、３，５，５−トリメチルヘキシル基、ｎ−ノニル基、ｎ−デシル基、４−エチルオクチル基、４−エチル−４，５−ジメチルヘキシル基、ｎ−ウンデシル基、ｎ−ドデシル基、１，３，５，７−テトラエチルオクチル基、４−ブチルオクチル基、６，６−ジエチルオクチル基、ｎ−トリデシル基、６−メチル−４−ブチルオクチル基、ｎ−テトラデシル基、ｎ−ペンタデシル基、３，５−ジメチルヘプチル基、２，６−ジメチルヘプチル基、２，４−ジメチルヘプチル基、２，２，５，５−テトラメチルヘキシル基、１−シクロペンチル−２，２−ジメチルプロピル基、１−シクロヘキシル−２，２−ジメチルプロピル基が挙げられる。
【００２２】
一般式（１）に示した化合物は、好ましくは、Ｍが３価または４価の金属を含む原子団であり、すべてのＲが同じ基である化合物であり；
より好ましくは、Ｍが３価または４価の金属を含む原子団であり、Ｒが炭素数４以上８以下の分岐鎖または環状のアルキル基であってすべてのＲが同じ基である化合物であり；
さらに好ましくは、ＭがＶＯであり、Ｒが炭素数４以上８以下の分岐鎖または環状のアルキル基であってすべてのＲが同じ基である化合物であり；
さらにより好ましくは、ＭがＶＯであり、Ｒがｔ−ブチル基、ｓｅｃ−ブチル基およびシクロヘキシルメチル基からなる群から選択される基であってすべてのＲが同じ基である化合物であり；
よりいっそう好ましくは、ＭがＶＯであり、すべてのＲがｔ−ブチル基である化合物である。
【００２３】
一般式（１）に示した化合物は、たとえば、ｍｅｓｏ−テトラフェニルポルフィリンのピロール部の３，４−位をハロゲン化し、これとＲで置換されたアセチレン誘導体とを公知の方法に従いカップリング反応することにより製造することができ、さらに具体的には、特開２００８−２３９５９２号公報に記載の方法を用いて得ることができる。
【００２４】
透明シート１００の材料としては、一般式（１）に示した化合物の他、基材を構成する材料が挙げられ、かかる材料として、たとえば透明な樹脂が挙げられる。
透明シート１００の材料は、好ましくはエポキシ樹脂、ポリエステル樹脂、ポリオレフィン樹脂、ポリカーボネート樹脂、ポリ塩化ビニル樹脂、スチレン樹脂、アクリル樹脂、ポリアミド樹脂、セルロース樹脂、ウレタン樹脂およびシリコーン樹脂からなる群から選択される１種または２種以上を含み、より好ましくはエポキシ樹脂を含む。
【００２５】
また、透明シート１００の材料は、一般式（１）に示した化合物および樹脂以外の材料をさらに含んでもよい。
たとえば、透明シート１００は、紫外線吸収剤および酸化防止剤から選択される１種または２種以上を含んでもよい。
【００２６】
透明シート１００が紫外線防止剤を含むとき、紫外線防止剤の具体例として、ベンゾトリアゾール系紫外線吸収剤、ベンゾフェノン系紫外線吸収剤、トリアジン系紫外線吸収剤、シアノアクリレート系紫外線吸収剤、サリチル酸エステル系紫外線吸収剤からなる群から選択される１または２以上が挙げられる。
【００２７】
また、透明シート１００が酸化防止剤を含むとき、酸化防止剤の具体例として、フェノール系酸化防止剤、リン系酸化防止剤、イオウ系酸化防止剤、アミン系酸化防止剤からなる群から選択される１または２以上が挙げられる。
【００２８】
また、一般式（１）に示される化合物を含む層の厚み、すなわち、本実施形態においては、透明シート１００の厚みは、安定して、シートを製造する観点、および、空間のくつろぎ感を安定的に向上する観点、および、視対象の見えを安定的に向上させる観点から、好ましくは５μｍ以上であり、より好ましくは１０μｍ以上、さらに好ましくは２０μｍ以上である。
また、透明シート１００の薄型化および軽量化の観点から、一般式（１）に示される化合物を含む層の厚み、すなわち、本実施形態においては、透明シート１００の厚みは、好ましくは２０００μｍ以下であり、より好ましくは５００μｍ以下、さらに好ましくは１００μｍ以下である。
【００２９】
次に、透明シート１００の測色値については、ＪＩＳ  Ｚ  ８７８１−４：２０１３に記載の方法に従い、Ｄ６５光源下、２°視野で測定される、透明シート１００のＬ*ａ*ｂ*表色系のａ*の値は、空間のくつろぎ感を向上する観点、および、視対象の見えを向上させる観点から、好ましくは２以上であり、より好ましくは５以上であり、また、好ましくは１８以下であり、より好ましくは１５以下である。
【００３０】
ＪＩＳ  Ｚ  ８７８１−４：２０１３に記載の方法に従い、Ｄ６５光源下、２°視野で測定される、透明シート１００のＬ*ａ*ｂ*表色系のｂ*の値は、空間のくつろぎ感を向上する観点、および、視対象の見えを向上させる観点から、好ましくは１以上であり、より好ましくは２以上であり、また、好ましくは４０以下であり、より好ましくは１１以下である。
【００３１】
また、ＪＩＳ  Ｚ  ８７８１−４：２０１３に記載の方法に従い、Ｄ６５光源下、２°視野で測定される、透明シート１００のＬ*ａ*ｂ*表色系のＬ*の値は、空間のくつろぎ感を向上する観点、および、視対象の見えを向上させる観点から、好ましくは７０以上であり、好ましくは９０以上であり、また、１００以下である。
【００３２】
次に、透明シート１００の製造方法を説明する。
透明シート１００は、たとえば、基材の原料、一般式（１）に示した化合物および適宜他の成分を含む組成物を調製し、得られた組成物を所定の方法で塗工し、硬化することにより得ることができる。
たとえば、組成物を他の支持体に所定の厚さに塗工し、硬化した後、支持体から分離することにより、透明シート１００を得ることもできる。
また、窓に配設された透明体に、組成物を所定の厚さに塗工し、硬化することにより、透明体に接して透明シート１００を形成することもできる。
塗工方法および硬化方法として、それぞれ、公知の方法を採用することができ、たとえば、スプレーコート法、インクジェット法、ディスペンサーコート法、スリットコート法、ロールコート法、スピンコート法、ディップコート法を用いることができる。
【００３３】
得られる透明シート１００の形状として、たとえば所定の形状および大きさを有する平板シート、所定の幅を有する巻回シートが挙げられる。
【００３４】
得られた透明シート１００は、窓に隣接して配置される。
ここで、窓とは、壁または屋根に設けられた開口部である。窓は、たとえば採光、通風、眺望のために設けられたものであってよい。また、窓には、その内外を仕切る部材が設けられていなくてもよいし、窓の一部または全体に、その内外を仕切る板状の透明体が配設されていてもよい。窓に設けられた透明体は、可動式のものでも固定式のものでもよい。透明体の材料として、たとえばガラス、透明樹脂が挙げられる。
窓に透明体が配設されているとき、透明シートは、透明体に接着していてもしていなくてもよく、たとえば、透明体に隣接して配置されてもよいし、透明体に直接または所定の層を介して貼付されてもよい。
【００３５】
透明シート１００は、好ましくは建物の窓に隣接して配置される。建物の窓の具体例として、建物の外壁に設けられた窓などの屋内外を仕切る窓、および、室内に設けられた窓等の屋内において空間を仕切る窓が挙げられる。透明シート１００は、窓の外側すなわち太陽光や照明等の光源側、たとえば室外に配置されてもよいし、窓の内側、たとえば室内に配置されてもよい。
【００３６】
また、透明シート１００の施工方法は、たとえば、透明シートを準備する工程と、窓に配設されている透明体に、前記透明シートを貼付する工程と、を含む。
透明体の材料として、ガラス、樹脂等が挙げられる。
【００３７】
本実施形態において、透明シート１００は、一般式（１）に示した化合物を含んでおり、これを窓に隣接して配置することにより、光環境に好ましい演色効果を付与することができる。具体的には、透明シート１００を設けることにより、光環境にくつろぎ感を与えることができるとともに、視対象の見えを改善することができる。また、本実施形態によれば、たとえば、穏やかで落ち着いたくつろぎ感のある光環境を与えるとともに、屋内外の視対象を見る際の眩しさを抑制し、視対象の白色、青色、赤色または緑色の見えを向上させることも可能となる。また、本実施形態によれば、視対象の見えについて、たとえば、視対象の赤色または緑色の見えの鮮やかさを増すことも可能となる。
【００３８】
以下の実施形態においては、第１の実施形態と異なる点を中心に説明する。
【００３９】
（第２の実施形態）
図２は、本実施形態における透明シートの構成を示す断面図である。
図２に示した透明シート１３０の基本構成は第１の実施形態における透明シート１００と同様であるが、透明シート１３０は、一般式（１）に示した化合物を含まない層をさらに有する。具体的には、透明シート１３０は、第１の基材層１０９、色素層１０７および第２の基材層１１１をこの順に積層してなる。第１の基材層１０９および第２の基材層１１１は、いずれも、一般式（１）に示した化合物を含まない層である。色素層１０７は、第１の基材層１０９および第２の基材層１１１の間に配置されてこれらに挟持されており、たとえばこれらに接合されている。
【００４０】
色素層１０７には、たとえば第１の実施形態にて前述した透明シート１００の構成を用いることができる。
【００４１】
また、第１の基材層１０９および第２の基材層１１１の材料として、たとえば透明樹脂、ガラス等が挙げられる。このうち、透明樹脂として、好ましくは、エポキシ樹脂、ポリエステル樹脂、ポリオレフィン樹脂、ポリカーボネート樹脂、ポリ塩化ビニル樹脂、スチレン樹脂、アクリル樹脂、ポリアミド樹脂、セルロース樹脂、ウレタン樹脂およびシリコーン樹脂からなる群から選択される１種または２種以上が挙げられる。第１の基材層１０９および第２の基材層１１１の材料は、同じであってもよいし異なっていてもよく、好ましくは同じである。
第１の基材層１０９および第２の基材層１１１の厚さは、透明シート１３０の強度を高める観点から、好ましくは５μｍ以上であり、より好ましくは１０μｍ以上である。また、透明シート１３０の薄型化および軽量化の観点から、基材層１０１の厚さは、好ましくは２０００μｍ以下であり、より好ましくは５００μｍ以下である。
【００４２】
また、透明シート１３０全体の厚さは、透明シート１３０の強度を高める観点、空間のくつろぎ感を安定的に向上する観点、および、視対象の見えを安定的に向上させる観点から、好ましくは３０μｍ以上であり、より好ましくは１００μｍ以上である。また、透明シート１３０の薄型化および軽量化の観点から、透明シート１３０全体の厚さは、好ましくは４５００μｍ以下であり、より好ましくは６００μｍ以下である。
【００４３】
透明シート１３０の測色値は、空間のくつろぎ感を向上する観点、および、視対象の見えを向上させる観点から、たとえば、第１の実施形態において前述した透明シート１００の測色値の範囲とすることができる。
【００４４】
次に、透明シート１３０の製造方法を説明する。
たとえば、第１の基材層１０９および第２の基材層１１１として用いるシートまたは板状部材を準備し、これらの間にスペーサーを配置して、２枚の基材の間に所定の間隙を設ける。そして、間隙に、一般式（１）に示した化合物を含む組成物を流し入れ、硬化接着することにより、透明シート１３０を得る。
【００４５】
本実施形態においても、第１の実施形態と同様の効果が得られる。
【００４６】
（第３の実施形態）
本実施形態は、透明シートを含むシートに関する。
図３は、本実施形態におけるシート１２０の構成を示す断面図である。
図３に示したシート１２０は、基材層１０１と、粘着層１０３と、を含む透明シート１１０および剥離層１０５を有する。粘着層１０３は、基材層１０１と剥離層１０５との間に設けられている。図３においては、基材層１０１、粘着層１０３および剥離層１０５がこの順に接して設けられている。そして、基材層１０１および粘着層１０３から選択される１種以上が、一般式（１）に示される化合物を含む層である。
【００４７】
シート１２０の形状として、たとえば所定の形状および大きさを有する平板シート、所定の幅を有する巻回シートが挙げられる。
【００４８】
図４（ａ）〜図４（ｃ）は、シート１２０の構成例をさらに具体的に示す断面図である。図４（ａ）においては、基材層１０１が一般式（１）に示される化合物を含む層である。図４（ｂ）においては、粘着層１０３が一般式（１）に示される化合物を含む層である。また、図４（ｃ）においては、基材層１０１および粘着層１０３が、いずれも、一般式（１）に示される化合物を含む層である。
一般式（１）に示される化合物を含む層には、たとえば第１の実施形態にて前述した透明シート１００の構成を用いることができる。
【００４９】
また、基材層１０１には、たとえば第２の実施形態にて前述した第１の基材層１０９または第２の基材層１１１の構成を用いることができる。
基材層１０１の厚さは、透明シート１１０を窓に配設されている透明体に安定的に貼付する観点、および、基材層１０１が一般式（Ｉ）に示した化合物を含むときに透明シート１１０による空間のくつろぎ感を安定的に向上する観点、および、視対象の見えを安定的に向上させる観点から、好ましくは５μｍ以上であり、より好ましくは１０μｍ以上である。また、透明シート１１０の薄型化および軽量化の観点から、基材層１０１の厚さは、好ましくは２０００μｍ以下であり、より好ましくは５００μｍ以下である。
【００５０】
粘着層１０３は、具体的には、透明シート１１０を透明体に貼付する機能を有する。粘着層１０３の材料は、透明シート１１０を透明体に貼付するできるものであればよい。粘着層１０３の基材の具体例として、アクリル樹脂、ウレタン樹脂、シリコーン樹脂等の樹脂材料が挙げられる。これらの樹脂材料は１種のモノマーの重合体であってもよいし、２種以上のモノマーの共重合体であってもよい。また、これらの樹脂材料は、１種または２種以上のモノマーの架橋体であってもよい。
粘着層１０３の厚さは、透明シート１１０を透明体に安定的に貼付する観点、および、粘着層１０３が一般式（Ｉ）に示した化合物を含むときに透明シート１１０による空間のくつろぎ感を安定的に向上する観点、および、視対象の見えを安定的に向上させる観点から、好ましくは５μｍ以上であり、より好ましくは１０μｍ以上である。また、透明シート１１０の薄型化および軽量化の観点から、粘着層１０３の厚さは、好ましくは２００μｍ以下であり、より好ましくは１００μｍ以下である。
【００５１】
また、透明シート１１０全体の厚さは、透明シート１１０による空間のくつろぎ感を安定的に向上する観点、および、視対象の見えを安定的に向上させる観点から、好ましくは１０μｍ以上であり、より好ましくは２０μｍ以上である。また、透明シート１１０の薄型化および軽量化の観点から、透明シート１１０全体の厚さは、好ましくは２２００μｍ以下であり、より好ましくは６００μｍ以下である。
【００５２】
透明シート１１０の測色値は、空間のくつろぎ感を向上する観点、および、視対象の見えを向上させる観点から、たとえば、第１の実施形態において前述した透明シート１００の測色値の範囲とすることができる。
【００５３】
剥離層１０５の基材として、紙、ポリエチレン、ポリプロピレン、ポリエステルなどよりなる樹脂フィルムが挙げられる。
剥離層１０５の厚さは、剥離層の取扱い容易性の観点から、好ましくは１０μｍ以上であり、より好ましくは２０μｍ以上である。また、剥離層の取扱い容易性の観点から、剥離層１０５の厚さは、好ましくは３００μｍ以下であり、より好ましくは２００μｍ以下である。
【００５４】
次に、シート１２０の製造方法を説明する。
たとえば、基材層１０１の成分を含む組成物を所定の厚さに塗工し、硬化することにより、基材層１０１を形成する。次に、基材層１０１の一方の表面に粘着層１０３の成分を含む組成物を所定の厚さに塗工し、乾燥することにより、粘着層１０３を形成する。そして、粘着層１０３上に剥離層１０５を配設する。
基材層１０１および粘着層１０３の形成方法として、公知の塗工装置を用いた塗工方法を採用することができる。公知の塗工装置としては、たとえば、ロールコーター、ナイフコーター、ロールナイフコーター、ファウンテンダイコーター、スロットダイコーター、リバースコーター等を挙げることができる。
【００５５】
シート１２０を窓に配設されている透明体に施工する方法は、たとえば、シート１２０を準備する工程と、シート１２０から剥離層１０５を剥離する工程と、粘着層１０３と透明体とを対向させて透明体に透明シート１１０を貼付する工程と、を含む。
さらに具体的には、シート１２０から剥離層１０５を剥離する工程は、シート１２０から剥離層１０５を剥離して透明シートを得る工程を含んでもよい。また、透明体に透明シート１１０を貼付する工程は、たとえば、透明シート１１０の粘着層１０３を透明体に当接し、付着することにより、透明体に透明シート１１０を貼付してもよい。
【００５６】
本実施形態においても、第１の実施形態と同様の効果が得られる。また、本実施形態によれば、窓に設けられている透明体への施工性に優れた透明シートを得ることができる。
【００５７】
以上、本発明の実施形態について述べたが、これらは本発明の例示であり、上記以外の様々な構成を採用することもできる。
【実施例】
【００５８】
以下、本発明を実施例によりさらに具体的に説明するが、本発明はその主旨を越えない限り、以下の実施例に限定されるものではない。
【００５９】
（透明シートの製造）
光学用熱硬化型エポキシ接着剤のＡ液（EPO-TEK  301-2 1LB Kit Part A）１５質量部に化合物１−１（一般式（１）におけるＭがＶＯであり、Ｒがｔ−ブチル基である化合物。）  １／１０００質量部を加え、撹拌し、化合物１−１のＡ液分散液（色素分散液Ａ１−１）を得た。色素分散液Ａ１−１  １０質量部と、光学用熱硬化型エポキシ接着剤のＢ液（EPO-TEK  301-2 1LB Kit Part B）３．５質量部を混合し、色素分散光学接着剤１−１  １３．５質量部を得た。
【００６０】
図２に示した透明シート１３０を以下の手順で作製した。
基材として２枚のアクリル樹脂板（三菱ケミカル社製  アクリライト  厚み２ｍｍ（７ｃｍ角））を用意した。一方のアクリル板の上に所定の高さのスペーサー（８０μｍ、１６０μｍ、３２０μｍ）を配置したのち、所定量の色素分散光学接着剤１−１  を滴下した後、他方のアクリル板を配置した。室温にて硬化接着し、基材／色素入り接着層／基材の積層体からなる透明シート１３０（透明シートＡ、透明シートＢ、透明シートＣ）を得た。すなわち、透明シートＡ、ＢおよびＣは、それぞれ、第１の基材層１０９および第２の基材層１１１の間に、８０μｍ、１６０μｍおよび３２０μｍの色素層１０７を備える。
【００６１】
（実施例１〜３、参照例、比較例１および２）
実施例１〜３においては、それぞれ、上述の透明シートＡ〜Ｃを用いて色の見えおよびくつろぎ感を評価した。
比較例１および２においては、透明シートに変えて、それぞれ、以下のカラーフィルターを用いて見えおよびくつろぎ感を評価した。
カラーフィルター１：ロスコ社製  カラーフィルタ  Ｙ４５１５
カラーフィルター２：ロスコ社製  カラーフィルタ  Ｍ４７１５
参照例においては、透明シートおよびカラーフィルターを用いずに同様の評価をおこなった。
各例で透明シートまたはカラーフィルターの光学特性の測定結果および評価結果を表１および表２に示す。
また、透明シートおよびカラーフィルターの光学特性の測定方法、色の見えおよびくつろぎ感の評価方法を以下に示す。
【００６２】
（透明シートおよびカラーフィルターの光学特性測定）
（Ｌ*値、ａ*値、ｂ*値の測定）
分光透過率測定装置（OceanOptics社製、透過測定用ファイバマルチチャンネル分光システム  Flame-S）を用いて、透明シートＡ〜Ｃ、カラーフィルター１およびカラーフィルター２の透過スペクトルをそれぞれ測定した。得られたスペクトルデータを用いて、色彩計算を行い、ＪＩＳ  Ｚ  ８７８１−４：２０１３に規定されるＬ*ａ*ｂ*表色系（Ｄ６５光源、２度視野）におけるＬ*値、ａ*値およびｂ*値を算出した。
【００６３】
（光の相関色温度測定）
（１）白色ＬＥＤ光源下での測定
暗室内の机上に白色ＬＥＤライト（ヤザワコーポレーション社製  CFLE06N07）と分光色彩照度計（セコニック社製  SPECTROMASTER C-700）を設置した。光源から分光色彩照度計センサー部までの距離は約１０ｃｍ、光源出射口の中心とセンサー部中心を結ぶ直線と、センサー面のなす角は約４５度とした。光源出射口に何も設置しない場合と、透明シートＡ〜Ｃ、カラーフィルター１またはカラーフィルター２を設置した場合の、机上の相関色温度を測定した。
【００６４】
（２）太陽光下での測定
曇天下の午前１１時頃（５月、千葉県）、建物の室内外を仕切る壁に設けられた窓のガラスを開け、太陽光が直接あたるように机を設置し、分光色彩照度計のセンサー部に入射するように分光色彩照度計を設置した。センサー部上に何も設置しない場合と、表１記載の各例における透明シートまたはフィルターを設置した場合の、机上の相関色温度を測定した。
【００６５】
（「色の見え」の評価方法）
（１）白色ＬＥＤ光源下での評価
光の相関色温度測定について上述のとおり白色ＬＥＤを机上に設置した。机上に色票（カラーチェッカー  エックスライト社製  KHG3421-CH）を設置し、色票の白色、青色、緑色、赤色の色の見やすさについて、光源出射口に透明シートおよびカラーフィルターを設置しない場合（参照例）に対する、設置した場合の変化を評価した。色票の白色、青色、緑色、赤色がいずれも見にくくなる場合は０点、いずれも変わりない場合は１点、いずれも見やすくなる場合は２点とした。被験者数は３名とし、３名の平均点を算出した。
【００６６】
（２）太陽光下での評価
光の相関色温度測定について上述のとおりの曇天下、室内の太陽光が差し込む窓部に色票を設置し、観察した。目の前に透明シートおよびカラーフィルターを設置しない場合（参照例）に対する、設置した場合の変化を評価した。見にくくなる場合は０点、変わりない場合は１点、見やすくなる場合は２点とした。被験者数は１名とした。
【００６７】
（「くつろぎ感」の評価方法）
（１）白色ＬＥＤ光源下での評価
上述した色の見え評価において、同時に、くつろぎ感の主観評価を行った。透明シートおよびカラーフィルターを設置しない場合（参照例）に対する、設置した場合の変化を評価した。くつろぎ感が減少する場合は０点、変わりない場合は１点、増加する場合は２点とした。被検者は３名とし、３名の平均点を算出した。
【００６８】
（２）太陽光下での評価
上述した色の見え評価において、同時に、くつろぎ感の主観評価を行った。透明シートおよびカラーフィルターを設置しない場合（参照例）に対する、設置した場合の変化を評価した。くつろぎ感が減少する場合は０点、変わりない場合は１点、増加する場合は２点とした。被検者は１名とした。
【００６９】
【表１】
2020041010.tif 000006
【００７０】
【表２】
2020041010.tif 000007
【符号の説明】
【００７１】
１００  透明シート
１０１  基材層
１０３  粘着層
１０５  剥離層
１０７  色素層
１０９  第１の基材層
１１０  透明シート
１１１  第２の基材層
１２０  シート
１３０  透明シート
【図１】
2020041010.tif 000011
【図２】
2020041010.tif 000012
【図３】
2020041010.tif 000013
【図４】
2020041010.tif 000014